(57)【特許請求の範囲】
【請求項１】
表面が大気に接し裏面が瓦礫に接するようにして使用される瓦礫被覆シートの製造方法であって、
押出ラミネート法により、溶融状態の合成樹脂シートの表面に消臭剤含有不織布を裏面に嵩高不織布を積層した後、未だ該合成樹脂シートが溶融状態を維持している間に、一対の冷却ロールで、そのクリアランスを１ｍｍに設定し加圧することによって、消臭剤含有不織布の構成繊維及び該嵩高不織布の構成繊維を該合成樹脂シート中に埋入させ、その後、溶融状態の該合成樹脂シートを固化させて、該消臭剤含有不織布と該嵩高不織布とを一体化すると共に、固化した後の合成樹脂シートに部分的にピンホールを生じさせることを特徴とする瓦礫被覆シートの製造方法。
【請求項２】
消臭剤含有不織布の厚みが０．８〜１．５ｍｍであり、嵩高不織布の厚みが１．８〜５．０ｍｍであり、得られた瓦礫被覆シート中の合成樹脂シートの厚みは５００μｍ以下である請求項１記載の瓦礫被覆シートの製造方法。
【請求項３】
消臭剤含有不織布にはさらに難燃剤が含有されており、嵩高不織布には消臭剤及び／又は難燃剤が含有されている請求項１記載の瓦礫被覆シートの製造方法。
【請求項４】
消臭剤含有不織布及び嵩高不織布の構成繊維は、いずれもポリエステル系繊維である請求項１記載の瓦礫被覆シートの製造方法。
【請求項５】
消臭剤含有不織布及び嵩高不織布は、いずれもニードルパンチ不織布である請求項１記載の瓦礫被覆シートの製造方法。
【請求項６】
合成樹脂シートは、ポリオレフィン系合成樹脂シートである請求項１記載の瓦礫被覆シートの製造方法。
【発明の詳細な説明】
【技術分野】
【０００１】
本発明は、瓦礫を被覆するためのシートの製造方法に関するものである。
【背景技術】
【０００２】
平成２３年３月１１日に発生した東北地方太平洋沖地震に起因する津波の影響によって、東北地方に多数の瓦礫が発生した。瓦礫は最終的に焼却処理される予定であるが、焼却処理の受け入れがスムーズに進んでいない。この理由は、瓦礫が大量であるため、これを受け入れる焼却処分場を確保できないからである。
【０００３】
このため、瓦礫は、東北地方の各地域の道路脇や空き地に積み上げられた状態となっているのが現状である。積み上げられた瓦礫は、外観が悪いこと及び悪臭を放つことから、シートで被覆することが行われている。
【０００４】
かかる被覆シートとして、ポリ塩化ビニル製シートや合成ゴム製シート等の非通気性樹脂シートが用いられている。この非通気性樹脂シートは、瓦礫を気密の状態となるように被覆するものである。しかしながら、瓦礫が大量で大面積を被覆しなければならないことから、非通気性樹脂シートを繋いで使用しなければならず、その繋ぎ部分から、瓦礫の悪臭が外部に漏れるということがあった。また、地表に当接している非通気性樹脂シートの端末部からも、その当接が緩いと、悪臭が外部に漏れるということがあった。
【０００５】
このため、廃棄物処分場で使用するキャッピングシートを、そのまま瓦礫被覆シートとして用いることが考えられている。キャッピングシートとは、廃棄物を埋めた後、その表面に敷設されるシートであって、その上に覆土が施されるものである。キャッピングシートは、ガスの通気及び雨水の遮蔽のために用いられるものであり、廃棄物及び覆土から生じるガスを良好に通過させると共に、覆土から廃棄物に浸入してくる雨水を良好に遮蔽するために用いられるものである。
【０００６】
したがって、キャッピングシートには良好な透湿性と良好な耐水性が要求され、大和川ポリマー株式会社製やトクヤマ社製の透湿防水性多孔質樹脂シートが、その素材として用いられている。具体的には、透湿防水性多孔質樹脂シートの表面に不織布を接着剤で貼合し、その裏面に織物等の補強用シートを接着剤で貼合したものが知られている（特許文献１）。
【０００７】
【特許文献１】特許第４３７７６３６号公報（特許請求の範囲）
【発明の概要】
【発明が解決しようとする課題】
【０００８】
しかしながら、廃棄物処分場で使用されているキャッピングシートは、その耐水性及び透湿性が過剰品質であって、瓦礫被覆用シートとして用いるには、不適当である。すなわち、一般に透湿防水性多孔質樹脂シートとして市販されているものは、高耐水性と高透湿性を具備するように製造されており、高価であるという欠点があった。また、高透湿性であるため、悪臭の外部への放出も激しく、瓦礫被覆シートとしては望ましくない。
【０００９】
本発明の課題は、一般に市販されている高価な透湿防水性多孔質樹脂シートを使用せずに安価で、悪臭を効果的に防止しうる瓦礫被覆シートを提供することにある。
【課題を解決するための手段】
【００１０】
すなわち、本発明は、表面が大気に接し裏面が瓦礫に接するようにして使用される瓦礫被覆シートの製造方法であって、押出ラミネート法により、溶融状態の合成樹脂シートの表面に消臭剤含有不織布を裏面に嵩高不織布を積層した後、未だ該合成樹脂シートが溶融状態を維持している間に、一対の冷却ロールで、そのクリアランスを１ｍｍに設定し加圧することによって、消臭剤含有不織布の構成繊維及び該嵩高不織布の構成繊維を該合成樹脂シート中に埋入させ、その後、溶融状態の該合成樹脂シートを固化させて、該消臭剤含有不織布と該嵩高不織布とを一体化すると共に、固化した後の合成樹脂シートに部分的にピンホールを生じさせることを特徴とする瓦礫被覆シートの製造方法に関するものである。なお、瓦礫被覆シートの表面というのは、大気と接する側のことを意味しており、瓦礫被覆シートの裏面というのは、瓦礫と接する側のことを意味している。
【００１１】
本発明に係る瓦礫被覆シートは、押出ラミネート法で製造されるものである。本発明で用いる押出ラミネート法の一例は、図１に示すとおりである。すなわち、押出機１の上方から合成樹脂を投入し、その内部で加熱して合成樹脂を溶融させ、押出機１の先端に取り付けられたダイ２から溶融状態の合成樹脂シート３を押し出す。そして、溶融状態の合成樹脂シート３の表面に消臭剤含有不織布４を積層する。また、溶融状態の合成樹脂シート３の裏面に嵩高不織布５を積層する。合成樹脂シート３が未だ溶融状態を維持している間に、一対の冷却ロール６ａ及び６ｂで加圧する。加圧の程度は任意であるが、一般的に溶融状態の合成樹脂シート３中に、各不織布４及び５の構成繊維が十分に埋入する程度である。冷却ロール６ａ及び６ｂは、内部に水を通して積極的に冷却してもよいが、消臭剤含有不織布４及び嵩高不織布５には断熱作用があるため、溶融状態の合成樹脂シート３の熱が冷却ロール６ａ及び６ｂに伝わりにくく、積極的な冷却をせずに常温で運転しても差し支えない。一対の冷却ロール６ａ及び６ｂの加圧によって、消臭剤含有不織布４の構成繊維及び嵩高不織布５の構成繊維が、溶融状態の合成樹脂シート３中に埋入され、その後、溶融状態の合成樹脂シート３が固化し、消臭剤含有不織布４と嵩高不織布５が一体化された瓦礫被覆シートが製造されるのである。
【００１２】
消臭剤含有不織布４の厚みは０．８〜１．５ｍｍ程度が好ましく、嵩高不織布５の厚みは１．８〜５．０ｍｍ程度が好ましい。溶融した合成樹脂シート３の厚みは数百μｍ程度が好ましい。溶融した合成樹脂シート３には、消臭剤含有不織布４及び嵩高不織布５の構成繊維が埋入するため、固化した後の合成樹脂シート３’の厚みは、一般的に５００μｍ以下程度となっている。また、合成樹脂シート３’は、均一な厚みを持つものではなく、適度にピンホール７が生じた箇所を有している。ピンホール７が生じる理由は、積層一体化される各不織布の繊維密度は均一ではなく部分的に粗密があるため、密な部分に当接した合成樹脂シート３’の箇所は、構成繊維の埋入が激しくなって、合成樹脂シート３’に部分的に孔が開くからであると推定される。具体的には、図２及び図３に示したように、ピンホール７が存在しない箇所とピンポール７が存在する箇所とがある。
【００１３】
消臭剤含有不織布４には、さらに難燃剤が含有されていてもよい。瓦礫には電気製品等も含まれており、万一、瓦礫から発火した場合に、その延焼を遅延させるために、難燃剤が含有されているのである。また、嵩高不織布５には、消臭剤及び／又は難燃剤が含有されていてもよい。瓦礫被覆シートに難燃性とより高い消臭性能を付与するためである。
【００１４】
消臭剤含有不織布４及び嵩高不織布５の構成繊維としては、ポリエステル系繊維、特にポリエステル系長繊維を採用するのが好ましい。ポリエステル系繊維は耐候性に優れており、瓦礫を長期間被覆しておくのに最適である。また、消臭剤含有不織布４及び嵩高不織布５は、いずれもニードルパンチ法で得られたニードルパンチ不織布であるのが好ましい。ニードルパンチ不織布は、比較的厚みが厚く、高強度の不織布を得るのに適している。
【００１５】
溶融した合成樹脂シート３は、ポリエチレンやポリプロピレン等のポリオレフィン系樹脂シートであるのが好ましい。消臭剤含有不織布４及び嵩高不織布５の構成繊維がポリエステル系であることから、これよりも融点の低いポリオレフィン系を採用するのが好ましいのである。この理由は、消臭剤含有不織布４及び嵩高不織布５を溶融している合成樹脂シート３に積層し、それらの構成繊維を溶融している合成樹脂シート３に埋入させる際に、ポリエステル系構成繊維が軟化又は溶融して劣化しないようにするためである。
【００１６】
本発明に係る方法で得られた瓦礫被覆シートは、消臭剤含有不織布４が大気と接する表面側となるように、すなわち、嵩高不織布５が瓦礫と接する裏面側となるようにして、積み上げられた瓦礫を完全に被覆するようにして用いられる。
【発明の効果】
【００１７】
本発明に係る方法で得られた瓦礫被覆シートは、消臭剤含有不織布４と嵩高不織布５の一部が合成樹脂シート３’中に埋入し、一体化したものである。そして、合成樹脂シート３’には、図２及び図３で示すように、適度にピンホール７が生じている。したがって、瓦礫から生じる悪臭は、このピンホール７を通り、消臭剤含有不織布４の構成繊維間隙を通過して大気に放出される。よって、悪臭は消臭剤含有不織布４の構成繊維間隙を通過する間に消臭されて、悪臭が大気に放出されるのを防止しうるという効果を奏する。また、本発明に係る方法で得られた瓦礫被覆シートは、適度にピンホール７が生じている合成樹脂シート３’の表面に消臭剤含有不織布４が積層されているので、降雨の際に雨水は消臭剤含有不織布４の平面方向に流れやすく、瓦礫に大量の雨水が浸入するのを防止しうる。また、合成樹脂シート３’のピンホール７中を雨水が通過しても、嵩高不織布５で吸収、保水及び拡散され、瓦礫に大量の雨水が浸入するのを防止しうる。
【００１８】
また、本発明に係る方法で得られた瓦礫被覆シートは、その裏面が嵩高不織布５となっているので、クッション性が良好で、瓦礫に突起等があっても、合成樹脂シート３’及び消臭剤含有不織布４を損傷するのを防止しうる。そして、積み上げられた瓦礫を瓦礫被覆シートで被覆することにより、被災地の痛々しい外観を改善しうる。
【図面の簡単な説明】
【００１９】
【図１】本発明の一例に係る瓦礫被覆シートの製造方法を模式的に示した側面図である。
【図２】本発明の一例に係る方法で得られた瓦礫被覆シートのある箇所の部分断面写真である。
【図３】図２の瓦礫被覆シートの他の箇所における部分断面写真である。
【発明を実施するための形態】
【００２０】
本発明を実施する際には、まず、消臭剤含有不織布４と嵩高不織布５を準備する。消臭剤含有不織布４は、公知の不織布に公知の消臭剤を含有させたものである。たとえば、ポリエステル系長繊維よりなるニードルパンチ不織布に、市販の消臭剤をバインダーによって、長繊維間隙に結合させたものである。消臭剤のタイプとしては、悪臭を吸着するタイプのものであっても、悪臭と化学反応するタイプのものであってもよい。消臭剤含有不織布４の厚みは０．８〜１．５ｍｍ程度であり、目付は８０〜１５０ｇ／ｍ2程度である。また、消臭剤含有不織布４には、公知の難燃剤を含有させておいてもよい。この場合も、不織布の構成繊維相互間にバインダーによって公知の難燃剤を結合させるのが一般的である。
【００２１】
嵩高不織布５は、厚みが厚くクッション性に優れた不織布である。この嵩高不織布５も、ポリエステル系長繊維よりなるニードルパンチ不織布を用いることができる。嵩高不織布５は、一般的に、消臭剤含有不織布４よりも厚みが厚く、かつ目付も重くなっている。具体的には、嵩高不織布５の厚みは１．８〜５．０ｍｍ程度であり、目付は１８０〜５００ｇ／ｍ2程度である。嵩高不織布５には、消臭剤含有不織布４の場合と同様の方法で、消臭剤及び／又は難燃剤を含有させておいてもよい。
【００２２】
一方、押出ラミネート法で使用する押出機１に、ポリオレフィン系樹脂等の合成樹脂を投入し、溶融状態の合成樹脂シート３をダイ２から押し出す。合成樹脂シート３の押出量は、数百ｇ／ｍ2 程度でよい。そして、押し出した溶融状態の合成樹脂シート３の表面に消臭剤含有不織布４を積層し、合成樹脂シート３の裏面に嵩高不織布５を積層する。図１では、消臭剤含有不織布４と嵩高不織布５を、ほぼ同時に合成樹脂シート３の表裏面に積層した例を示したが、これに限定されるものではなく、逐次的に表裏面に積層してもよい。たとえば、消臭剤含有不織布４をコンベア又はロール等で搬送しながら、その上にダイ２から押し出された溶融状態の合成樹脂シート３を積層し、その後、溶融状態を維持している間に合成樹脂シート３の上にさらに嵩高不織布５を積層してもよい。合成樹脂シート３の表裏面に消臭剤含有不織布４及び嵩高不織布５が積層された後、続いて、未だ合成樹脂シート３が溶融状態を維持している間に、一対の冷却ロール６ａ及び６ｂで加圧する。加圧の程度は、一対の冷却ロール６ａ及び６ｂ間のクリアランスで決定しうるが、１ｍｍである。これにより、溶融状態の合成樹脂シート３中に、消臭剤含有不織布４及び嵩高不織布５の構成繊維が埋入されると共に、適度にピンホールが生じるのである。冷却ロール６ａ及び６ｂで加圧工程を終え、合成樹脂シート３が完全に固化すれば、本発明に係る瓦礫被覆シートが得られる。
【実施例】
【００２３】
［消臭剤含有不織布の準備］
融点２５５℃のポリエチレンテレフタレートを用いて、公知のスパンボンド法により、繊維径が約１７μｍのポリエステル長繊維を溶融紡糸しながら、コンベア上に堆積させて目付１００ｇ／ｍ2の長繊維ウェブを得た。この長繊維ウェブに、ＦＯＲＳＴＥＲ社製の３６番手の針を用い、パンチ密度６０回／インチ2及び針深度９ｍｍの条件にて、ニードルパンチを施し、厚み０．９ｍｍのニードルパンチ不織布を得た。このニードルパンチ不織布に、消臭剤（南姜エフニカ株式会社製、商品名「エフニカＫ６０」）：アクリル系バインダー＝１５：８５（質量比）を含有するエマルジョンに浸漬した後、乾燥して１０ｇ／ｍ2の消臭剤及びアクリル系バインダーを付着させて、消臭剤含有不織布を準備した。
【００２４】
［嵩高不織布の準備］
融点２５５℃のポリエチレンテレフタレートを用いて、公知のスパンボンド法により、繊維径が約１７μｍのポリエステル長繊維を溶融紡糸しながら、コンベア上に堆積させて目付３００ｇ／ｍ2の長繊維ウェブを得た。この長繊維ウェブに、ＦＯＲＳＴＥＲ社製の４０番手の針を用い、パンチ密度９０回／インチ2及び針深度１０ｍｍの条件にて、ニードルパンチを施し、厚み２．４ｍｍのニードルパンチ不織布を得た。このニードルパンチ不織布に、難燃剤（大京化学株式会社製、商品名「ビゴールＮｏ．１１７」）：酢酸ビニル系バインダー＝８０：２０（質量比）を含有するエマルジョンに浸漬した後、乾燥して２０ｇ／ｍ2の難燃剤及び酢酸ビニル系バインダーを付着させて、嵩高不織布を準備した。
【００２５】
［瓦礫被覆シートの製造］
図１に示した装置を用い、メルトインデックスが約１０ｇ／ｍｉｎのポリエチレンを押出機１に投入し、２１０℃に加熱して溶融させ、ダイ２から溶融状態のポリエチレンシートを押し出すと共に、ダイ２の直下約５０ｃｃｍの箇所で、その表面に消臭剤含有不織布を裏面に嵩高不織布を積層すると同時に、冷却ロール６ａ及び６ｂ間に導入し、瓦礫被覆シートを得た。なお、冷却ロール６ａ及び６ｂ間のクリアランスは１ｍｍとした。
【符号の説明】
【００２６】
１          押出機
２          ダイ
３          溶融状態の合成樹脂シート
３’        溶融状態の後、固化状態の合成樹脂シート
４          消臭剤含有不織布
５          嵩高不織布
６ａ，６ｂ  一対の冷却ロール
７          ピンホール
【要約】 
【課題】  安価で、瓦礫から発生する悪臭を効果的に防止しうる瓦礫被覆シートの製造方法を提供する。
【解決手段】  押出機１から溶融状態の合成樹脂シート３を押し出す。そして、押出ラミネート法により、溶融状態の合成樹脂シート３の表面に消臭剤含有不織布４を裏面に嵩高不織布５を積層する。積層後、未だ合成樹脂シート３が溶融状態を維持している間に、一対の冷却ロール６ａ，６ｂで加圧する。この加圧により、合成樹脂シート３中に消臭剤含有不織布４の構成繊維及び嵩高不織布５の構成繊維を、合成樹脂シート３中に埋入させる。その後、合成樹脂シート３を固化させて、消臭剤含有不織布４と嵩高不織布５とを一体化して瓦礫被覆シートを得る。固化した合成樹脂シート３には、部分的にピンホールが生じており、この箇所を瓦礫から発生する悪臭が通り、さらに表面の消臭剤含有不織布４を通過する間に、悪臭が消臭される。
【選択図】  図１【図１】
0005142303.tif 000002
【図２】
0005142303.tif 000003
【図３】
0005142303.tif 000004